(57)【特許請求の範囲】
【請求項１】
合成樹脂基材の表面に光触媒層を形成してなる部材であって、光触媒層に含有される光触媒粒子の濃度が光触媒層表面で最も薄くなっており、光触媒層の表面に、さらにシリカ層が形成されていることを特徴とする光触媒部材。
【請求項２】
合成樹脂基材の表面に光触媒層を形成してなる部材であって、光触媒層の表面にシリカ層を形成してなることを特徴とする光触媒部材。
【請求項３】
光触媒層の厚さが、５〜３５ｎｍであることを特徴とする請求項1又は請求項２に記載の光触媒部材。
【請求項４】
シリカ層の厚さが、１０〜５００ｎｍであることを特徴とする請求項１又は請求項２に記載の光触媒部材。
【発明の詳細な説明】
【技術分野】
【０００１】
本発明は、光触媒機能を有する光触媒部材、特に、光触媒粒子の濃度が光触媒層表面で最も薄くなっている光触媒部材に関するものである。
【背景技術】
【０００２】
セラミックや金属や合成樹脂などの基材の表面に光触媒層を形成し、光触媒機能を付与した種々の部材が開発され、表面に露出する光触媒粒子により、悪臭を分解させたり、抗菌・防黴作用をなさしめたり、親水性を発揮させたりして、空気清浄機やクーラーの内部に配置されたり、カーポート屋根材や高速道路の防音板等に使用されている。
【０００３】
これらの部材の中でも、合成樹脂からなる屋根材や防音板などは、合成樹脂基材の表面に光触媒層を形成しているために、該合成樹脂基材の熱伸縮によりクラックが発生するという問題があった。このため、光触媒層を三官能シリコーン樹脂と、ウィスカー、マイカ、タルクなどの１つと、光触媒粒子とを含ませた自己浄化性塗料組成物を基材に塗布した自己浄化性部材が開発されている（特許文献１）。
また、光触媒層の厚みを５〜３５ｎｍと薄くして、クラックの発生をなくした光触媒機能を有する合成樹脂製部材も開発された（特許文献２）。
さらに、光触媒層に含まれる光触媒粒子の濃度を、その表面側程濃くして光触媒機能を高めた樹脂板も知られている（特許文献３）。
【特許文献１】特開２００２−６９３７６号公報
【特許文献２】特開２００５−１４３５０号公報
【特許文献３】特開２００４−９８６２９号公報
【発明の開示】
【発明が解決しようとする課題】
【０００４】
しかし、特許文献１の自己浄化性部材は、ウィスカー、マイカ、タルクのいずれかを含ませているために着色した光触媒層しか形成できずに透光性或は透明な部材とすることができなかった。また、特許文献２の合成樹脂部材は、薄い光触媒層が表面に形成されているために、部材に物が当たると当該層に傷が付いたり剥れたりして、全体が均一な光触媒機能が発揮できないという問題を有していた。さらに、特許文献３の樹脂板は表面側に存在する光触媒粒子が脱落したり、光触媒層にクラックが生じるという問題を有していた。
本発明は上記問題を解決するためになされたものであり、光触媒機能を有する光触媒部材、特に光触媒層の光触媒粒子が脱落し難い光触媒部材を提供することである。
【課題を解決するための手段】
【０００５】
そのため、本発明に係る第１の光触媒部材は、合成樹脂基材の表面に光触媒層を形成してなる部材であって、光触媒層に含有される光触媒粒子の濃度が光触媒層表面で最も薄くなっており、光触媒層の表面に、さらにシリカ層が形成されていることを特徴とするものである。
【０００６】
本発明に係る第２の光触媒部材は、合成樹脂基材の表面に光触媒層を形成してなる部材であって、光触媒層の表面にシリカ層を形成してなることを特徴とするものである。
【０００７】
本発明において、光触媒層の厚さが５〜３５ｎｍであることが好ましく、また、シリカ層の厚さが１０〜５００ｎｍであることも好ましい。
【発明の効果】
【０００８】
本発明の第１の光触媒部材は、光触媒層に含まれる光触媒粒子により光触媒機能を発揮し、悪臭を分解したり、抗菌・防黴作用をなしたり、親水性を発揮したりする。そして、光触媒層に含まれる光触媒粒子の濃度が光触媒層表面で最も薄くなっていると、運搬や設置中に物が当たっても光触媒粒子が脱落することが少なく、長期に亘り安定した光触媒機能を発揮する。そして、光触媒層の表面にシリカ層が形成されていると、シリカ層で光触媒層を保護するので、物が当たっても光触媒粒子が脱落することがないし、傷が付き難くなり、上記効果を助長することができる。
【０００９】
本発明の第２の光触媒部材は、光触媒層の表面に形成されたシリカ層により、当該部材に物が当たっても光触媒層に傷が付き難くなり、光触媒粒子が剥がれ落ちることもないので、均一な光触媒機能を長期に亘り発揮させることができる。
【００１０】
本発明において、光触媒層の表面にシリカ層を形成しても、光触媒層の光触媒機能が表面にまで及んで発揮される理由は定かではない。しかし、出願人は光触媒層で発現した電子や正孔、または、それらによって発現したラジカル種や活性酸素種、化学種等が飛散したり、シリカ層の粗密の粗の部分を通過したり、連鎖する等が起こる事によって、シリカ層の存在にも拘らず光触媒機能が発揮される、と現時点では推測している。
【００１１】
また、光触媒層の厚さが５〜３５ｎｍと薄いと、光触媒層の内部残留応力を小さくでき、光触媒部材が熱伸縮をしてもクラックが発生する応力にまで高くなることがなく、クラックを発生させることがない。そのため、クラックの光散乱によって外観が白濁することがなく、初期の外観を保つことができる。基材が透光性基材であると、透光性を長期に亘り保持した光触媒部材とすることができる。また、着色された光触媒部材であると、初期の色相を保つことができる。
【００１２】
最表層のシリカ層の厚さは、それが１０ｎｍ以上であると、ハードコート機能を発揮し、また物が当たる事による光触媒層の剥離やクラックの発生を抑える事ができる。そして、シリカ層の厚さを厚くする程、表面硬度や剛性を高くすることができて、シリカ層自体も傷が付かなくなるが、５００ｎｍ以上の厚さにすると、光触媒能が低下するので、１０〜５００ｎｍ程度にするのが好ましいのである。
【発明を実施するための最良の形態】
【００１３】
以下、本発明の具体的な実施形態と参考形態を図面に基づいて説明する。しかし、本発明はこれらの実施形態に限定されるものではない。
【００１４】
図１は本発明の光触媒部材の参考形態を示す一部拡大断面図である。
【００１５】
図１に示す光触媒部材Ａは、合成樹脂基材１の片側の表面に、接着層２と保護層３と光触媒層４とを、この順で形成して積層してなる板状の部材である。そして、光触媒層４に含まれる光触媒粒子の濃度がその表面から内部に向かって漸増していて、光触媒層４の表面が最も薄い濃度となっている。
なお、基材１の両面にこれらの各層を形成してもよい。また、光触媒粒子の濃度は段階的に変化してもよい。
【００１６】
合成樹脂基材１は、熱可塑性樹脂や硬化性樹脂のいずれかの樹脂で形成されてもよいが、加工性の良好な熱可塑性樹脂で形成されることが好ましい。この熱可塑性樹脂としては、例えば、ポリカーボネート樹脂やアクリル樹脂や塩化ビニル樹脂やポリエチレンテレフタレート樹脂などが用いられる。その中でも、透光性を有する上記樹脂が好ましく、更に、ポリカーボネート樹脂は耐衝撃性に優れているうえ透光性も有しているので、光触媒機能を有する屋根材やカーポート屋根材や防音板や腰板などの建築資材或は道路資材として用いることができる。
【００１７】
この基材１の厚さは限定されるものではないし、その形状も板状に限定されるものではないが、前述の屋根材、カーポート、腰板などに使用する場合は、厚さが０．５〜４ｍｍの板状、波板状、折半状などの形状のものが好ましく用いられる。また、防音板の場合は、厚さが４〜１０ｍｍの板状のものが用いられる。さらに、基材１に熱線吸収機能や熱線反射機能や耐候性機能や電磁波吸収機能や電磁波反射機能や制電機能やハードコート機能などの機能を付与したものを使用してもよい。
【００１８】
接着層２は、ウレタン系樹脂、アクリル系樹脂、ポリビニルアルコール系樹脂、酢酸ビニル系樹脂、熱可塑性エポキシ系樹脂、シリコーン系樹脂などの接着性樹脂などを用いて形成された層である。これらの接着性樹脂のなかで、基材１と保護層３とに良好に接着するアクリル系樹脂が最も好ましく用いられる。
この接着層２の厚さは、０．１〜５０μｍ程度に形成することが好ましく、０．１μｍより薄いと接着性が乏しくなり剥離する恐れがあるし、５０μｍより厚いと接着性の向上がみられないので材料の無駄使いとなる。より好ましい厚さは、１〜１０μｍである。
【００１９】
保護層３は、光触媒層４の光触媒作用が接着層２、さらには合成樹脂基材１にまで作用するのを防止するための層であり、シリカなどの無機物とポリジメチルシロキサンなどのシリコーン樹脂やアクリル樹脂やフッ素樹脂などのバインダー樹脂とを均一に混合させた組成物、或はシリコーン樹脂とアクリル樹脂との共重合樹脂などのように無機物と有機物とからなる組成物で形成してなる無機−有機物、或はシリコーン樹脂などが使用される。
この保護層３の厚さは０．０１〜１０μｍ程度に形成することが好ましく、０．０１μｍより薄いと光触媒機能の効果的な遮断ができずに接着層２や合成樹脂基材１に光触媒作用が及んで劣化させるので好ましくなく、１０μｍより厚くても遮断機能の更なる向上がみられないので材料の無駄使いとなる。より好ましい厚さは、０．５〜５μｍである。
【００２０】
これらの接着層２又は保護層３の少なくとも一方には紫外線吸収剤が含有されていてもよい。基材１に耐候性機能が付与されている場合は含有させなくても良いが、保護層３に紫外線吸収剤が含有されていると接着層２の劣化をも防ぎ、接着効果を長期に亘り維持させる効果も具備できる。紫外線吸収剤としては、ベンゾトリアゾール系、ベンゾフェノン系、トリアジン系、ベンゾエート系のもの、或は光安定剤（ＨＡＬＳ）が用いられる。その中でも、紫外線吸収剤の分子量が３９０以上のものが好ましく用いられる。
【００２１】
光触媒層４は、光触媒粒子とシリカ若しくはシリコーン樹脂とが、必要に応じて１質量％以下の分散剤やバインダーとが、分散して形成された層であって、光触媒層４に含まれる光触媒粒子の濃度を光触媒層表面から光触媒層内部に向かって漸増若しくは段階的に増加させていて、光触媒層４の表面が最も薄い濃度となるようになされている。そして、この光触媒粒子により悪臭を分解させたり、抗菌・防黴作用をなさしめたり、親水性を発揮させたりするなどの光触媒機能を発揮させている。
【００２２】
この光触媒層４は、その光触媒粒子濃度が部材表面である光触媒層４の表面で最も薄くなっているので、均一に或は意図的に表面粒子濃度を濃くした光触媒層よりも初期の光触媒機能は弱くなるが、少し長く紫外線が照射されれば光触媒機能が同程度に発揮されて、例えば水接触角が１０°以下の親水性を有する光触媒部材Ａとすることができる。
そして、光触媒層４の表面における光触媒粒子の濃度が薄いので、光触媒層４に運搬中や設置中に物が当たっても光触媒粒子が脱落することが少なくて、長期に亘り安定した光触媒機能を発揮させることが可能となる。また、光触媒粒子の濃度を光触媒層表面から内部に向かって漸増させているので、光触媒層内部での境界がなくなり、衝撃や温度変化等が加わった場合に光触媒層内部での剥離やクラックが発生し難くなる。
【００２３】
前記光触媒粒子としては、公知のものが使用され、例えば酸化チタン、酸化亜鉛、酸化錫、ＳｒＴｉＯ３、ＷＯ３などの金属酸化物が用いられる。この中でも酸化チタン、特にアナターゼ型酸化チタンは、光触媒機能を良好に発揮するし、入手もし易いので最も好ましく用いられる。この光触媒粒子は、光触媒層４全体の中に５〜５０質量％含有されていて、表面部の光触媒粒子濃度を０〜５質量％に、最内部の濃度を５〜５０質量％になるように、表面部から内部に向かって、漸増或は段階的に増加させた濃度となされている。光触媒粒子全体の含有量が５質量％以下では光触媒機能を発揮させることが困難である。一方、５０質量％以上であっても光触媒機能がそれ以上向上せず材料の無駄遣いとなるし、バインダー成分が不足して膜自体の強度がなくなり衝撃や温度変化等が加わった場合に光触媒層内部での剥離やクラックが発生し易くなる。
【００２４】
前記シリカとしては、シリカ前駆体、水ガラスなどのシリカを主体とした無機材料、或はシリコーン樹脂が単独で或は組み合わせて用いられ、これらに光触媒機能が作用しても劣化することはない。このシリカなどは光触媒層４の中に９５〜５０質量％含有されていて、光触媒粒子と共に光触媒層４を形成している。
【００２５】
該光触媒層４は、その厚さを５〜３５ｎｍに、より好ましは１０〜３０ｎｍにして、クラックが発生しないようにすることが望ましい。厚さを上記範囲にするとクラックを発生しない理由は次のように考えられる。光触媒層４は光触媒粒子とシリカ若しくはシリコーン樹脂とよりなる無機系層であるので、該層内部の残留応力が或る一定以上になると亀裂を生じて応力を開放しようとする。そして、この傾向は光触媒層４の厚みが厚くなれば成るほど大きくなる。本発明では基材１が合成樹脂で形成されているので、光触媒部材Ａに熱などが加わると基材１が熱伸縮し光触媒層４もこれに追従して伸縮しようとするが、無機を主体とする光触媒層４は追従できずに該層４の内部応力が大きくなり、一定以上になると内部応力を開放するためにクラックを発生するのである。そのため、光触媒層４の厚さをできるだけ薄くすることで、内部応力を少なくしてクラックの発生を防止することができるのであり、出願人の実験の結果では、３５ｎｍ以下の厚さにすることで、基材１が樹脂で形成されて熱伸縮しても光触媒層４にクラックが生じないことがわかった。しかし、厚さが薄すぎると光触媒機能が低下しすぎるので、５ｎｍ以上にすることが好ましいのである。
【００２６】
このような接着層２と保護層３と光触媒層４とを、基材１に積層一体化する方法は特に限定されないが、例えば次の方法で製造することができる。
【００２７】
1つの方法として、光触媒粒子とシリカ若しくはシリコーン樹脂との配合割合を変え、必要に応じて分散剤やバインダー樹脂の少量（１質量％以下）とを加えて、溶剤若しくは水に均一に分散した数種類の光触媒層用塗料と、シリカなどの無機物と樹脂などの有機物とを溶剤に均一に分散した保護層用塗料と、接着性樹脂を溶剤に均一に分散した接着層用塗料とをそれぞれ作製する。そして、合成樹脂基材１の表面に接着層用塗料を塗布して接着層２を形成し、その上に保護層用塗料を塗布して保護層３を形成し、その上に光触媒粒子濃度の濃い光触媒層用塗料から薄い塗料の順に光触媒層用塗料を順次塗布して漸減した若しくは段階的に濃度が変化し表面での濃度が最も薄い光触媒層４を形成することで、光触媒部材Ａを製造することができる。
【００２８】
他の方法は、光触媒粒子とシリカ若しくはシリコーン樹脂とを一定配合割合で、また分散剤やバインダー樹脂が必要なら極少量を加えて、溶剤若しくは水に均一に分散させた１種類の光触媒用塗料を作製し、さらに接着層用塗料と保護層用塗料とを前記と同様にして作製する。そして、合成樹脂基材１に接着層用塗料、保護層用塗料とをそれぞれ塗布して、接着層２、保護層３を形成すると共に、保護層３の上に光触媒層用塗料を塗布する。そうすると、この光触媒塗料の中には分散剤やバインダーが存在しないか或は極少量しか存在しないので、シリカと酸化チタンが分離した状態で分散していて、塗布された光触媒塗料中で比重の重い酸化チタンが内部に沈み、光触媒粒子濃度が光触媒層表面から内部に向かって漸増した光触媒層４が保護層３の上に形成されて、光触媒部材Ａが製造される。
【００２９】
このようにして得られた光触媒部材Ａは、光触媒層４に含有される光触媒粒子による光触媒機能が光触媒部材Ａの表面で発揮されて、悪臭を分解したり、抗菌・坊黴作用をなしたり、親水性を発揮したりする。また、光触媒層４の光触媒粒子の濃度がその表面で最も薄いので、光触媒部材Ａに物が当たっても光触媒粒子が脱落することが少なく、長期に亘り安定した光触媒機能を発揮する。
【００３０】
図２は本発明の光触媒部材の一実施形態を示す一部拡大断面図である。
【００３１】
図２示す光触媒部材Ｂは、合成樹脂基材１の片側の表面に、接着層２と保護層３と光触媒層４とシリカ層５とを、この順で形成して積層してなる板状の部材である。そして、光触媒層４に含まれる光触媒粒子の濃度がその表面から内部に向かって漸増していて、光触媒層４の表面が最も薄い濃度となっている。
なお、基材１の両面にこれらの各層を形成してもよい。また、光触媒粒子の濃度は段階的に変化していてもよい。
【００３２】
この光触媒部材Ｂの合成樹脂基材１と接着層２と保護層３と光触媒層４とは、前記図１に示す光触媒部材Ａの各層と同じであるので、同じ符号を付して説明を省略する。
【００３３】
シリカ層５は、無機粒子であるシリカよりなる透明層であり、このシリカは光触媒機能が作用しても分解することがない。そして、光触媒部材Bに表面硬度や剛性などを付与して、運搬時或いは使用時に傷を付け難くしたり、物が当たっても衝撃力を吸収して光触媒層４にクラックを発生しにくくしたり、光触媒粒子の脱落を防止することもできるものである。このシリカ層５は、主成分のシリカに少量の無機物やシリコーン樹脂、分散剤、バインダーなどが加えられて形成された無機層である。このシリカ層５の厚さは、１０〜５００ｎｍにすることが好ましく、１０ｎｍより薄いとシリカ層５による表面硬度の向上や剛性の向上が余りみられず、５００ｎｍ以上になると光触媒機能が基材表面で発揮できなくなる。より好ましい厚さは２０〜２００ｎｍである。
【００３４】
このように、シリカ層５により光触媒層４が覆われていても光触媒機能が光触媒部材Ｂの表面で発揮される理由は、現時点では定かでない。しかし、光触媒層４が透明なシリカ層５を通して光が入射すると光触媒機能が発揮し、光触媒層で発現した電子や正孔、または、それらによって発現したラジカル種や活性酸素種、化学種等が飛散したり、シリカ層の粗密の粗の部分を通過したり、連鎖する等が起こる事によって、シリカ層の存在にも拘らず発揮される、と現時点では推測している。
【００３５】
このような光触媒部材Ｂは、例えば次の方法により製造することができる。
前記光触媒部材Ａの製造に用いたのと同様な数種類の光触媒層用塗料と、保護層用塗料と、接着層用塗料とをそれぞれ作製すると共に、シリカを溶剤若しくは水に溶解したシリカ層用塗料を作製する。そして、合成樹脂基材１の表面に前記と同様にして接着層２、保護層３、光触媒粒子濃度が変化し表面での濃度が最も薄くなった光触媒層４をそれぞれ形成すると共に、さらにその上にシリカ層用塗料を塗布してシリカ層５を形成することで、光触媒部材Ｂを製造することができる。
【００３６】
図３は本発明のさらに他の光触媒部材の一実施形態を示す一部拡大断面図である。
【００３７】
図３に示す光触媒部材Ｃは、合成樹脂基材１の片側の表面に、接着層２と保護層３と光触媒層４０とシリカ層５とを、この順で形成して積層してなる板状の部材である。そして、光触媒層４０に含まれる光触媒粒子は、前記各実施形態とは異なり、当該層４０内に均一に分散されて含有されている。
なお、基材１の両面にこれらの各層を形成してもよい。
【００３８】
この光触媒部材Ｃの合成樹脂基材１と接着層２と保護層３とシリカ層５とは、前記図２に示す光触媒部材Ｂの各層と同じであるので、同じ符号を付して説明を省略する。
【００３９】
光触媒層４０は、光触媒粒子とシリカ若しくはシリコーン樹脂とが、必要に応じて１質量％以下の分散剤やバインダーとが、均一に分散されて形成された層である。そして、この光触媒粒子により悪臭を分解させたり、抗菌・防黴作用をなさしめたり、親水性を発揮させたりするなどの光触媒機能を発揮させている。そして、この光触媒層４０に含有される光触媒粒子は、均一に分散されているので表面側にも多数存在するために、それだけ光触媒機能を増加させることができる。
本実施形態においても、光触媒層４０で発揮された光触媒機能が部材Ｃの表面で発揮されるが、光触媒層４０がシリカ層５により覆われているにもかかわらず光触媒機能を発揮する理由は定かではないが、出願人は前記の如く推測している。
【００４０】
このような光触媒部材Ｃは例えば次の方法で製造することができる。
光触媒粒子濃度が一定で且つ分散剤或はバインダーを添加（1質量%未満）した１種類の光触媒用塗料を前記と同様にして作製し、また前記光触媒部材Bの製造に用いた保護層用塗料、接着層用塗料、シリカ層用塗料をそれぞれ作製する。そして、合成樹脂基材１の表面に前記と同様にして接着層２、保護層３を形成し、さらに前記光触媒用塗料を塗布して光触媒粒子が均一に分散した光触媒層４を形成し、さらにその上にシリカ層用塗料を塗布してシリカ層５を形成することで、光触媒部材Ｃを製造することができる。
【００４１】
以下、実施例と参考例を具体的に説明する。
【００４２】
（参考例１）
光触媒酸化チタンの微粉末とシリカとの配合割合が１：２、１：１、２：１である、光触媒粒子濃度が低濃度、中濃度、高濃度の３種類の光触媒層用塗料と、ポリジメチルシロキサンとアクリル樹脂とを均一に混合した保護層用塗料と、アクリル系接着樹脂を溶剤に溶解した接着層用塗料とをそれぞれ作製した。
ポリエチレンテレフタレートフィルムの片面に、低濃度光触媒層用塗料を塗布し、続いて中濃度光触媒層用塗料を塗布し、さらに高濃度光触媒層用塗料を塗布して乾燥し、光触媒粒子濃度が変化しフィルム側で最も薄くなった光触媒層を形成した。続いて、該光触媒層の上に前記保護層用塗料を塗布し乾燥させて保護層を形成した。さらに、前記接着層用塗料を塗布し乾燥させて接着層を形成することにより、転写フィルムを作製した。
【００４３】
厚さ２ｍｍの透明ポリカーボネート樹脂基材の表面に、上記転写フィルムの接着層がポリカーボネート樹脂基材側となるように重ね合わせて熱圧着した後、ポリエチレンテレフタレートフィルムを剥離して、転写フィルムの接着層、保護層、光触媒層をポリカーボネート樹脂基材の表面に転写し、板状の透光性ポリカーボネート樹脂プレートを作製した。
【００４４】
この樹脂プレートの光触媒層に、ブラックライトブルー（ＢＬＢ）ランプにて１ｍＷ／ｃｍ２の紫外線を２４時間、４８時間、７２時間、９６時間照射して各試験片ａ、ｂ、ｃ、ｄを作製した。ＢＬＢランプの照射前の試験片ｅと照射後の各試験片ａ、ｂ、ｃ、ｄに、マイクロシリンジを用いてイオン交換水２０ｍｌを滴下し、各試験片表面の水滴を画像処理接触角度計（協和界面科学（株）製、ＣＡ−Ａ）を用いて、各試験片の接触角を３点法で測定した。
【００４５】
その結果、２４時間照射した試験片ａは７２°の、４８時間照射した試験片ｂは５２°の、７２時間照射した試験片ｃは３９°の、９６時間照射した試験片ｄは３°の接触角をそれぞれ示したが、ＢＬＢランプを照射しなかった試験片ｅは７８°となり親水性は呈しなかった。さらに、後述する比較例１の試験片ｇと比較すると、試験片ｇは24時間で５度の接触角を示しており、この樹脂プレートが同程度の接触角を有するまでに要する照射時間は長時間が必要であったが、時間をかけて照射することで同程度の親水性を発揮することがわかった。
【００４６】
さらに、この樹脂プレートの光触媒層にＪＩＳ  Ｌ０８２３−１９７１（染色堅ろう度試験用摩擦試験機）に準拠した試験装置を用いて、堅ろう度試験を実施した。払拭用の布には金巾３号を用い、荷重２００gで１００回往復後に光触媒層が残っているかの確認を行った。その結果、光触媒層は残っていて、光触媒粒子が脱落しないことがわかった。
【００４７】
（実施例１）
シリカを溶剤に均一に分散させたシリカ層用塗料を作製した。
ポリエチレンテレフタレートフィルムの片面に、シリカ層用塗料を塗布してシリカ層を形成し、続いて、参考例１で使用した、前記中濃度光触媒層用塗料を塗布し乾燥して光触媒層を形成し、さらに、該光触媒層の上に前記保護層用塗料を塗布し乾燥させて保護層を形成し、さらに、前記接着層用塗料を塗布し乾燥させて接着層を形成することにより、転写フィルムを作製した。
そして、参考例１と同様に、この転写フィルムをポリカーボネート樹脂基板に熱圧着して転写し、ポリカーボネート樹脂基材の表面に接着層、保護層、光触媒層、シリカ層がそれぞれ形成された、板状の透光性ポリカーボネート樹脂プレートを作製した。
【００４８】
この樹脂プレートの光触媒層に、参考例１と同様に紫外線を９６時間照射して試験片ｆを得た。この試験片ｆの接触角を測定すると５°の接触角を示した。
この結果より、この実施例１の樹脂プレートは、表面にシリカ層が存在するにも係らず、光触媒機能を発揮することがわかった。
さらに、この樹脂プレートの光触媒層に前述した堅ろう度試験を実施したが、光触媒層の光触媒粒子が脱落することはなかった。
【００４９】
（比較例１）
光触媒酸化チタンの微粉末とシリカとの配合割合を１：１とすると共に分散剤を２質量％、バインダー樹脂を３質量％加えた中濃度光触媒層用塗料を作製し、さらに実施例１で使用した保護層用塗料、接着層用塗料とを作製した。そして、これらをポリエチレンテレフタレートフィルムに塗布し乾燥させて、光触媒粒子濃度が均一な光触媒層、保護層、接着層を形成して、転写フィルムを作製した。
そして、参考例１と同様に、この転写フィルムをポリカーボネート樹脂基板に熱圧着して転写し、ポリカーボネート樹脂基材の表面に接着層、保護層、光触媒層を形成した、板状の透光性ポリカーボネート樹脂プレートを作製した。
【００５０】
この樹脂プレートの光触媒層に、参考例１と同様に紫外線を２４時間照射して試験片ｇを得た。この試験片ｇの接触角を測定すると５°の接触角を示した。
また、この樹脂プレートの光触媒層に、前記参考例１、実施例１と同様に、堅ろう度試験を実施すると、光触媒層の光触媒粒子が脱落した。
【００５１】
この結果より、均一に光触媒粒子を分散させた光触媒層が樹脂プレートの表面に形成されている試験片ｇは、表面部分の光触媒粒子濃度が薄い試験片ａ、ｂ、ｃ、ｄに比べて、短時間の照射により必要な接触角となることがわかった。しかし、この光触媒層に堅ろう度試験を実施すると、光触媒粒子が脱落し、長期間の機能を有しないことがわかった。
【図面の簡単な説明】
【００５２】
【図１】本発明の参考形態を示す一部拡大断面図である。
【図２】本発明の一実施形態を示す一部拡大断面図である。
【図３】本発明の他の実施形態を示す一部拡大断面図である。
【符号の説明】
【００５３】
Ａ、Ｂ、Ｃ   光触媒部材
１  合成樹脂基材
２  接着層
３  保護層
４、４０  光触媒層
５  シリカ層
【図１】
0004695478.tif 000002
【図２】
0004695478.tif 000003
【図３】
0004695478.tif 000004